Способ изготовления заготовок из сплавов на основе интерметаллида титана с орто-фазой

1. Способ изготовления заготовок из сплавов на основе интерметаллида титана с орто-фазой, включающий нагревы, предварительную деформацию слитка, окончательную деформацию заготовки и заключительную термообработку, отличающийся тем, что после предварительной деформации слитка проводят от 2 до 5 промежуточных деформаций осадкой со степенью 25-40%, совмещенной с прессованием со степенью 55-70%, нагрев заготовки для первой промежуточной деформации проводят ступенчато до температуры Тпп+(80-200)°С с выдержкой 2-3 часа, а каждую последующую промежуточную деформацию проводят при температуре на 50-100°С ниже предыдущей с выдержкой на 0,5-1 час меньше предыдущей, с проведением последней промежуточной деформации при температуре Тпп-(20-50)°С, при этом окончательную деформацию заготовки осуществляют ковкой с суммарной степенью не более 30% при температуре Тпп-(80-120)°С.
2. Способ по п. 1, отличающийся тем, что предварительную деформацию слитка проводят осадкой и ковкой с суммарной степенью 70-80% при температуре Тпп+(100-200)°С.